(57)【要約】【課題】物理的衝撃を吸収するための適度な弾力性と、成形性とを有し、なおかつ高い抗菌性を有するエラストマ組成物およびエラストマ組成物を成形してなる足回り用衝撃吸収体を提供する。【解決手段】エラストマに、抗菌剤として０．１〜１０質量部のＡｇを含むエラストマ組成物に関する。該エラストマ組成物において、エラストマは、オレフィン系エラストマを含むことが好ましい。また、上述のエラストマ組成物を成形してなる足回り用衝撃吸収体に関する。【選択図】なし【特許請求の範囲】
【請求項１】
エラストマ１００質量部に対して、抗菌剤として０．１〜１０質量部のＡｇを含むエラストマ組成物。
【請求項２】
前記エラストマは、オレフィン系エラストマを含む請求項１に記載のエラストマ組成物。
【請求項３】
前記抗菌剤には、
ＳｉＯ2、Ｂ2Ｏ3、Ｎａ2Ｏおよびゼオライトから選ばれる化合物、ならびに、Ｚｎ、Ｃｕ、Ｓｎ、Ｂａ、Ｍｇ、ＮｉおよびＣｏから選ばれる金属
のうち少なくとも一つを、さらに含む請求項１または２に記載のエラストマ組成物。
【請求項４】
前記エラストマ１００質量部に対して、さらに１０〜７０質量部のパラフィン系オイルを含む請求項１〜３のいずれかに記載のエラストマ組成物。
【請求項５】
デュロメータＡ硬度が２以上２５以下の範囲である請求項１〜４のいずれかに記載のエラストマ組成物。
【請求項６】
前記抗菌剤の少なくとも一部が、マイクロカプセルに内包されてなる請求項１〜５のいずれかに記載のエラストマ組成物。
【請求項７】
精油および／または消臭化合物を内包したマイクロカプセルをさらに含む請求項１〜６のいずれかに記載のエラストマ組成物。
【請求項８】
請求項１〜７のいずれかに記載のエラストマ組成物を成形してなる足回り用衝撃吸収体。
【発明の詳細な説明】
【技術分野】
【０００１】
本発明は、抗菌性を備えるエラストマ組成物と、該エラストマ組成物を成形して得られる足回り用衝撃吸収体に関する。
【背景技術】
【０００２】
現在までに、靴を装着中に生じるトラブルを回避する製品が多く開発研究されている。該トラブルとしては、靴の中に雑菌が繁殖することによる衛生状態の低下トラブルや、靴装着の際に足にうける圧迫、摩擦等から生じるマメ、タコ、イボ、靴ずれなどの物理的衝撃によるトラブルが挙げられる。
【０００３】
まず、衛生状態の低下トラブルについては、靴、特に革靴の中は、湿潤状態にあり、細菌やカビが増殖および繁殖しやすい環境となることに由来する。靴の中は、衛生面からは好ましい環境ではなく、特に、大腸菌、黄色ブドウ球菌などが繁殖すると革靴の悪臭の原因となり、白癬菌などが繁殖すると皮膚炎を引き起こす原因となる。次に、物理的衝撃によるトラブルについては、上記の靴のほか、パンプス、ミュールおよびサンダルなどの装着によって生じる。
【０００４】
上述のトラブルを回避するために、抗菌性を有するインソールや、物理的衝撃を吸収できるインソールなどが開発されている。たとえば、特許文献１（特開２００５−２９８５３６号公報）には、エラストマと天然抗菌性化合物および／または抗菌性化合物を含有する天然素材とを含むエラストマ組成物が記載されている。
【０００５】
しかし、現在、高い抗菌性を備え、かつ物理的衝撃をよく吸収できるような組成物および該組成物を利用したインソールなどは開示されておらず、早急に開発が望まれている。
【０００６】
また、抗菌、防かび剤を含有するインソールは、人体との接触する用途においては高い安全性が要求される。
【特許文献１】特開２００５−２９８５３６号公報
【発明の開示】
【発明が解決しようとする課題】
【０００７】
上述のような状況を鑑みて、本発明の目的は、物理的衝撃を吸収するための適度な弾力性と、成形性とを有し、なおかつ高い抗菌性を有するエラストマ組成物およびエラストマ組成物を成形してなる足回り用衝撃吸収体を提供することである。
【課題を解決するための手段】
【０００８】
本発明は、エラストマ１００質量部に対して、抗菌剤として０．１〜１０質量部のＡｇを含むエラストマ組成物に関する。
【０００９】
また、本発明のエラストマ組成物において、エラストマは、オレフィン系エラストマを含むことが好ましい。
【００１０】
また、本発明のエラストマ組成物において、抗菌剤には、ＳｉＯ2、Ｂ2Ｏ3、Ｎａ2Ｏおよびゼオライトから選ばれる化合物、ならびに、Ｚｎ、Ｃｕ、Ｓｎ、Ｂａ、Ｍｇ、ＮｉおよびＣｏから選ばれる金属のうち少なくとも一つを、さらに含むことが好ましい。
【００１１】
また、本発明のエラストマ組成物において、エラストマ１００質量部に対して、さらに１０〜７０質量部のパラフィン系オイルを含むことが好ましい。
【００１２】
また、本発明のエラストマ組成物において、デュロメータＡ硬度が２以上２５以下の範囲であることが好ましい。
【００１３】
また、本発明のエラストマ組成物において、抗菌剤の少なくとも一部が、マイクロカプセルに内包されてなることが好ましい。
【００１４】
また、本発明のエラストマ組成物において、精油および／または消臭化合物を内包したマイクロカプセルをさらに含むことが好ましい。
【００１５】
また、本発明は、上述のエラストマ組成物を成形してなる足回り用衝撃吸収体に関する。
【００１６】
ここで、本発明において、抗菌剤とは、微生物（細菌、真菌を含む）の増殖を抑制する効果を有するものとする。
【発明の効果】
【００１７】
本発明は、物理的衝撃を吸収するための適度な弾力性と、成形性とを有し、なおかつ高い抗菌性を有するエラストマ組成物およびエラストマ組成物を成形してなる足回り用衝撃吸収体を提供することができる。
【発明を実施するための最良の形態】
【００１８】
＜エラストマ組成物＞
本発明のエラストマ組成物は、エラストマ１００質量部に対して、抗菌剤として０．１〜１０質量部のＡｇを、より好ましくは０．１〜４質量部のＡｇを含ませてなるものである。該エラストマ組成物において、該抗菌剤はエラストマ中に均一に分散していることが好ましい。
【００１９】
本発明で好ましく用いられる抗菌剤は、人間に対する毒性検査の結果、きわめて毒性が低いものであり、湿潤状態で長時間用いられることに何ら問題点はない。本発明のエラストマ組成物は、含有される抗菌剤としてのＡｇによって、後述するように帯電した状態を作りやすい環境である。したがって、含有しているＡｇは、その大半が帯電状態であり、実質的に抗菌作用に寄与していると考えることができる。ただし、Ａｇがエラストマ組成物中に多く存在しすぎると、コストの上昇や、エラストマ組成物の質感の変化などを引き起こす恐れがあるため、抗菌剤の含有量は、エラストマ１００質量部に対して１０質量部以下であることが好ましい。なお、実験結果から０．１質量部以上でなければ、抗菌性能を示すこともできない。
【００２０】
エラストマ組成物におけるエラストマとしては、オレフィン系のものを用いることができる。該オレフィン系のものは、後述するようにポリエチレン共重合体であることが好ましい。エラストマ自体は化学組成物であり、人工物であるため、ものによっては、足の肌と接触させることによって、該化学組成物由来の成分から炎症を起こすおそれがある。しかし、本発明に好ましく用いられるポリエチレン共重合体は、安全性が確保されており、長時間、靴の中という湿潤状態で足の皮膚に接触した場合であっても、該皮膚に炎症はおこりにくい。
【００２１】
そして、抗菌剤として、ＳｉＯ2、Ｂ2Ｏ3、Ｎａ2Ｏおよびゼオライトから選ばれる化合物、ならびに、Ｚｎ、Ｃｕ、Ｓｎ、Ｂａ、Ｍｇ、ＮｉおよびＣｏから選ばれる金属のうち少なくとも一つをさらに含むことで、Ａｇは該エラストマ中に安定して帯電した状態で保持され、また、抗菌の効果をさらに増大させることができる。まず、該化合物を含むことで、エラストマ中に適度な細孔が形成される。ここで、真菌にはカビを含み、該カビには水虫等の原因ともなる白癬菌が含まれ、その大きさは２〜３０μｍである。また、これは、エラストマを構成する炭素鎖の間の隙間から考えると大きいが、上述のとおり、Ａｇ以外にも、上述の化合物を抗菌剤として含有するために、該真菌が入り込む隙間が形成され、Ａｇとの接触がしやすくなり、その結果として、エラストマ組成物の抗菌性（菌との接触面積）は大きくなる。また、該金属を含むことで該エラストマ組成物はＡｇとともに抗菌作用を提供することができる。
【００２２】
Ａｇは、該菌類の細胞壁のシステイン結合を切断したり、細胞内に進入することで、その働きを抑えることが知られている。本発明においては、該エラストマにＡｇと該化合物とを両方含むことで、該細孔が形成されることから、該菌がエラストマ中のＡｇと接触する機会が増え、これによって、本発明のエラストマ組成物は、従来のインソール等と比較しても、高い抗菌作用を提供できる。
【００２３】
また、本発明において、該エラストマ１００質量部に対して、さらに１０〜７０質量部のパラフィン系オイルを含むことが好ましく、２０〜５０質量部含むことが特に好ましい。パラフィン系オイルを含むことで、硬度が低いだけではなく、肌触りがよく、足の皮膚に吸着するようなエラストマ組成物を提供することができる。そして、該質感を得るために備えた条件にＡｇを組み合わせることによって、従来に無いような、高い抗菌性を有するエラストマ組成物を提供することができるものである。なお、該パラフィン系オイルには、たとえばダフニーオイルＣＰ（出光興産（株）製）、ハイコール（カネダ（株）製）などを挙げることができる。
【００２４】
そして、本発明におけるエラストマ組成物は、デュロメータＡ硬度が２以上２５以下の範囲である。該硬度は、ＪＩＳ  Ｋ  ６２５３に準拠して測定することができる。本発明のエラストマ組成物は、適度なやわらかさが必要であり、該やわらかさによって、肌に張り付くような感触が発揮され、靴に貼り付けることも、肌（足の裏）に直接貼り付けることも両方が可能となるような組成物を提供することができる。該硬度のエラストマであって、高い抗菌性と衝撃吸収性とを双方備え、足回りの快適な環境を作ることの一助を担うことができる。
【００２５】
また、該エラストマの硬度の低さに由来する弾力性によって、マメタコが形成されることの抑制効果もあるが、それ以外にも、該マメタコができてしまった箇所に該エラストマ組成物を貼り付けることによって、該マメタコに圧力がかかることを抑制することができる。また、該エラストマ組成物でインソールを形成することによって、靴全体の抗菌性を保ちながら、足裏に対する衝撃の吸収をすることができることから、長時間の歩行等からくるひざ等に対する圧力を軽減することができる。
【００２６】
そして、該抗菌剤の少なくとも一部が、マイクロカプセルに内包されてなることが好ましい。マイクロカプセルには、徐放性があるためである。該抗菌剤としては、上述のＡｇ等のほかに、有機物系の抗菌剤や、市販されている殺菌剤、防腐剤などをさらにマイクロカプセルに内包してエラストマ中に含有させてもよい。有機物系の抗菌剤としては、たとえば、ヒノキチオール等のトロポロン類；キトサン類；パラオキシ安息香酸エステル類；安息香酸、デヒドロ酢酸等の有機酸；これら有機酸の塩類；塩化ベンザルコニウム等の第４級アンモニウム塩類；第四級ホスホニウム塩類；ヨードホール類等を挙げることができる。このようなマイクロカプセルを含有させることによって、たとえば真菌の繁殖抑制に効果があるような抗菌剤の役割を徐々に発揮させることができる。該マイクロカプセルの含有量は、エラストマ組成物中に、エラストマ１００質量部に対して０．１〜１０質量部であることが好ましい。該マイクロカプセルの含有量が１０質量部超過の場合には、エラストマ組成物の硬度に影響を及ぼし、硬くなる虞があるためである。また、該マイクロカプセルの平均粒径は、１〜１０μｍであることが好ましい。分散性が高いためである。また、マイクロカプセル１００質量部に対して、３０〜４０質量部の該抗菌剤をマイクロカプセルに内包させることが好ましい。なお、マイクロカプセルには、公知のものを適宜もちいることができる。
【００２７】
そして、本発明におけるエラストマ組成物は、精油および／または消臭化合物を内包したマイクロカプセルをさらに含むことが好ましい。精油としては、天然のオイルのみからなるものももちろん含まれるが、それ以外にも、化学合成品が混在したものであってもよい。これは、本発明におけるエラストマ組成物において、抗菌性に加えて、たとえばリラックス効果があるような香りを提供することができるためである。本発明のエラストマ組成物において該香りによって、抗菌性が増すばかりではなく、靴に染み付いてしまった悪臭などを取り除くことができるといった効果を提供することができる。このときも、該マイクロカプセルは、エラストマ組成物中に、エラストマ１００質量部に対して０．１〜１０質量部含有することが好ましい。また、該マイクロカプセルの平均粒径は、１〜１０μｍであることが好ましい。また、マイクロカプセル１００質量部に対して、３０〜４０質量部の該精油および／または消臭化合物をマイクロカプセルに内包させることが好ましい。
【００２８】
消臭化合物とは、人工的に製造された化学合成品を指すものとする。これには、市販されている香料などでもよく、本発明のエラストマ組成物において、抗菌とは別の付加的な効果を付与することができるものである。
【００２９】
また、本発明のエラストマ組成物は、マイクロカプセルを含有し、該マイクロカプセルには、アロマオイルのような精油を内包することができる。該マイクロカプセルは、エラストマ中の湿度を向上させることができる。
【００３０】
該精油内包のマイクロカプセルは、本来のアロマオイルの香りを持続的に楽しむことができるために含有させられたものであるが、該マイクロカプセルには、エラストマの保湿性を持続させるという役割も同時に行なっている。したがって、該マイクロカプセルは、靴の中の悪臭を紛らわすようなアロマオイルの香りを放出するだけではなく、抗菌剤としてのＡｇが帯電状態でカビや細菌などの菌類の繁殖を抑制するための助長剤としての役割も有する。
【００３１】
また、本発明のエラストマ組成物は、複数回水で洗って使用することが可能である。洗っても、その抗菌作用は基本的には衰えないためである。これは、該適度なやわらかさを有するエラストマ組成物であって、この中には、無機系の抗菌剤が主として含有されているものであって、無機系の抗菌剤は、有機系の抗菌剤と比較して、洗浄によって、その効果は衰えない。このことによって、Ａｇの帯電性も担保されるため、表面についた菌類は、洗い落とすこともできるため、常在菌の量を大幅に減少させることができる。これによって、従来にはなかったような、低い硬度と高い抗菌性を併せ持つようなエラストマ組成物を提供することができる。
【００３２】
本発明のエラストマ組成物は、公知の方法でエラストマと適宜抗菌剤、マイクロカプセル等を混練して成形することで製造することができる。
【００３３】
≪抗菌剤≫
本発明のエラストマ組成物における抗菌剤は、上述のようにＡｇが挙げられる。そして、より好ましくは、抗菌剤に該Ａｇとともに、さらにＳｉＯ2、Ｂ2Ｏ3、Ｎａ2Ｏおよびゼオライトから選ばれる化合物、ならびに、Ｚｎ、Ｃｕ、Ｓｎ、Ｂａ、Ｍｇ、ＮｉおよびＣｏから選ばれる金属のうち少なくとも一つを含むことが好ましい。たとえば、本発明における抗菌剤には、シリカアルミナ系粒子中にＡｇが担持されているものや、ＡｇとＺｎ、Ｃｕ、Ｓｎ、Ｂａ、Ｍｇ、ＮｉおよびＣｏからなる群より選択された少なくとも１種の他の金属成分とを組み合わせたものが挙げられる。なお、ＡｇとＺｎ、Ｃｕ、Ｓｎ、Ｂａ、Ｍｇ、ＮｉおよびＣｏからなる群より選択された少なくとも１種の他の金属成分とを組み合わせたものである場合には、Ａｇと他の金属成分とは、１００：１〜１：７００特に２０：１〜１：２００の原子比で用いることが好適である。
【００３４】
また、本発明におけるゼオライトについては、関係湿度７５％での水分吸着量が５％以下、特に２％以下に抑制され、ＢＥＴ比表面積も３０ｍ2／ｇ以下、特に１０ｍ2／ｇ以下に抑制されていることが好ましい。これは、担持されたＡｇがシリカアルミナの細孔を封鎖することを防止するためである。
【００３５】
本発明における抗菌剤は、Ａｇがゼオライトに担持された状態で使用されることが好ましく、このとき、抗菌剤の粒径は、０．５〜１５０μｍであることが好ましい。該粒径が０．５μｍより小さい場合には、粒子の凝集傾向が増大するので好ましくなく、該粒径が１５０μｍより大きい場合には、抗菌作用が低下する傾向があり、さらにエラストマへの分散性も低下する傾向がある。
【００３６】
また、この抗菌剤は、その効果性能を損なわない範囲で、それ自体公知の改質剤、たとえば分散剤乃至分散助剤、界面活性剤、カップリング剤、流動性向上剤、変色防止剤、抗酸化剤、マスキング剤、紫外線吸収剤、着色剤、脱臭剤、防かび剤、香料、その他の添加剤等で表面処理を行なったものであってもよい。また、分散剤乃至助剤としては、特に制限されないが、たとえば、ワックス類や低融点樹脂類が使用される。
【００３７】
本発明において、抗菌剤は、粉体の形で樹脂等への配合に用いられるが、必要に応じ、それ自体でもしくは無機系ないしは有機系バインダを加えて、顆粒状、タブレット状、球状、直方体状、円柱状、ハニカム状、塊状等に成型したものを用いてもよい。この成型には、押出法、打錠法、転動法、噴霧法、加圧成型法等、公知の成形法を用いることができる。
【００３８】
具体的には、ＢＩＯＳＵＲＥ  ＳＧＩ（Ａｎｔｉｍｉｃｒｏｂｉａｌ  Ｔｅｃｈｎｏｌｏｇｙ  Ｃｏ．，Ｌｔｄ．製）、バクテキラー（富士ケミカル（株）製）、ゼオミック（株式会社シナネンゼオミック製）等を挙げることができる。
【００３９】
≪エラストマの材料≫
本実施形態におけるエラストマは、オレフィン系エラストマであることが好ましい。ここで、本実施形態におけるオレフィン系エラストマとは、最も広義に解釈されるものとしオレフィンを重合単位として含むポリマーである。たとえば、オレフィン系熱可塑性樹脂、アイオノマー樹脂、オレフィン系熱可塑性エラストマまたはそれらの変性体である。
【００４０】
ここでオレフィン系熱可塑性樹脂として、ポリエチレン、ポリプロピレン、ポリスチレン、ＡＢＳ樹脂、アクリル樹脂及びメタクリル樹脂等が使用できる。
【００４１】
またアイオノマー樹脂としては、たとえばα−オレフィンと炭素数３〜８のα，β−不飽和カルボン酸との共重合体であってそのカルボキシル基の少なくとも一部を金属イオンで中和して得られる二元共重合体がある。またα−オレフィンと炭素数３〜８のα，β−不飽和カルボン酸と炭素数２〜２２のα，β−不飽和カルボン酸エステルとの三元共重合体で、そのカルボキシル基の少なくとも一部を金属イオンで中和して得られるものが挙げられる。
【００４２】
そしてそれらの組成比としては、アイオノマー樹脂のベースポリマーがα−オレフィンと炭素数３〜８のα，β−不飽和カルボン酸との二元共重合体の場合、α−オレフィンが８０〜９０質量％で、α，β−不飽和カルボン酸が１０〜２０質量％であることが好ましい。ベースポリマーがα−オレフィンと炭素数３〜８のα，β−不飽和カルボン酸と炭素数２〜２２のα，β−不飽和カルボン酸エステルとの三元共重合体の場合、α−オレフィンが７０〜８５質量％で、α，β−不飽和カルボン酸が５〜３０質量％、α，β−不飽和カルボン酸エステルが２５質量％以下であることが好ましい。またこれらのアイオノマー樹脂はメルトインデックス（ＭＩ）が０．１〜２０、特に０．５〜１５であることが好ましい。カルボン酸含量またはカルボン酸エステル含量を上記範囲とすることにより反発性を高めることができる。
【００４３】
上記α−オレフィンとしては、たとえばエチレン、プロピレン、１−ブテン、１−ペンテンなどが用いられ、特にエチレンが好ましい。炭素数３〜８のα，β−不飽和カルボン酸としては、たとえばアクリル酸、メタクリル酸、フマル酸、マレイン酸、クロトン酸などか用いられ、特にアクリル酸、メタクリル酸が好ましい。また、不飽和カルボン酸エステルとしては、アクリル酸、メタクリル酸、フマル酸、マレイン酸などのメチル、エチル、プロピル、ｎ−ブチル、イソブチルエステルなどが用いられ、特にアクリル酸エステル、メタクリル酸エステルが好ましい。
【００４４】
上記α−オレフィンとα，β−不飽和カルボン酸との共重合体またはα−オレフィンとα，β−不飽和カルボン酸とα，β−不飽和カルボン酸エステルとの三元共重合体中のカルボキシル基の少なくとも一部を中和する金属イオンとしては、ナトリウムイオン、リチウムイオン、亜鉛イオン、マグネシウムイオン、カリウムイオンなどがある。
【００４５】
そして、アイオノマー樹脂が、エチレンとアクリル酸またはメタクリル酸との共重合体中のカルボキシル基の少なくとも一部を金属イオンで中和したものである場合は、そのメルトインデックスが３〜７で、曲げ剛性率が２００〜４００ＭＰａのいわゆる高剛性でかつハイフロータイプのものであることが好ましい。
【００４６】
上記アイオノマー樹脂の具体例を商品名で例示すると、三井デュポンケミカル（株）から市販されている二元共重合体のアイオノマー樹脂としてハイミラン１５５５（Ｎａ）、ハイミラン１５５７（Ｚｎ）、ハイミラン１６０５（Ｎａ）、ハイミラン１７０６（Ｚｎ）、ハイミラン１７０７（Ｎａ）、ハイミランＡＭ７３１８（Ｎａ）、ハイミランＡＭ７３１５（Ｚｎ）、ハイミランＡＭ７３１７（Ｚｎ）、ハイミランＡＭ７３１１（Ｍｇ）、ハイミランＭＫ７３２０（Ｋ）があり、また三元共重合体のアイオノマー樹脂として、ハイミラン１８５６（Ｎａ）、ハイミラン１８５５（Ｚｎ）、ハイミランＡＭ７３１６（Ｚｎ）などがある。
【００４７】
さらにデュポン社から市販されているアイオノマー樹脂としては、サーリン８９４５（Ｎａ）、サーリン８９４０（Ｎａ）、サーリン９９１０（Ｚｎ）、サーリン９９４５（Ｚｎ）、サーリン７９３０（Ｌｉ）、サーリン７９４０（Ｌｉ）、三元共重合体系アイオノマー樹脂として、サーリンＡＤ８２６５（Ｎａ）、サーリンＡＤ８２６９（Ｎａ）などがある。
【００４８】
エクソン社から市販されているアイオノマー樹脂としては、アイオテック７０１０（Ｚｎ）、アイオテック８０００（Ｎａ）などがある。なお、上記商品名の後の括弧内に記載したＮａ、Ｚｎ、Ｋ、Ｌｉ、Ｍｇなどは、これらの中和金属イオン種を示している。また、本発明において、カバーの組成物に用いられるアイオノマー樹脂は、上記例示のものを２種以上混合してもよいし、上記例示の１価の金属イオンで中和したアイオノマー樹脂と２価の金属イオンで中和したアイオノマー樹脂を２種以上混合して用いてもよい。
【００４９】
オレフィン系熱可塑性エラストマとは、分子鎖中にオレフィン単位を含むもので、いわゆるスチレン系熱可塑性エラストマを含む概念であり、分子内にソフトセグメントとハードセグメントを有するブロック共重合体を含む。ソフトセグメントとして共役ジエン化合物から得られる、ブタジエンブロックあるいはイソプレンブロック等の単位である。ここで共役ジエン化合物としては、たとえばブタジエン、イソプレン、１，３−ペンタジエン、２，３−ジメチル−１，３−ブタジエン等の中から１種または２種以上が選択でき、中でもブタジエン、イソプレンおよびこれらの組合せが好ましい。ハードセグメントを構成する成分としては、エチレン、プロピレン、スチレンおよびその誘導体、たとえばα−メチルスチレン、ビニルトルエン、ｐ−第３ブチルスチレン等の中から１種または２種以上が選択された化合物から得られるポリエチレンブロック、ポリプロピレンブロックまたはスチレンブロック等である。
【００５０】
スチレン系熱可塑性エラストマとしては、たとえばスチレン−イソプレン−ブタジエン−スチレンブロック共重合体（ＳＩＢＳ構造）、スチレン−ブタジエン−スチレンブロック共重合体（ＳＢＳ構造）、そのブタジエンの二重結合部分を水素添加したスチレン−エチレン−ブチレン−スチレンブロック共重合体（ＳＥＢＳ構造）、スチレン−イソプレン−スチレンブロック共重合体（ＳＩＳ構造）、そのイソプレン二重結合部分を水素添加したスチレン−エチレン−プロピレン−スチレンブロック共重合体（ＳＥＰＳ構造）、スチレン−エチレン−エチレン−プロピレン−スチレン共重合体（ＳＥＥＰＳ構造）およびそれらを変性したもの等が挙げられる。たとえば、該ＳＥＢＳ構造のものとして三菱化学社のラバロンＳＲ０４などの商品がある。
【００５１】
なお上記ＳＩＢＳ構造、ＳＢＳ構造、ＳＥＢＳ構造、ＳＩＳ構造、ＳＥＰＳ構造、ＳＥＥＰＳ構造におけるスチレン（またはその誘導体）の含量は共重合体中１０〜５０質量％、特に１５〜４５質量％の範囲が好ましい。
【００５２】
＜足回り用衝撃吸収体＞
本発明における足回り用衝撃吸収体は、上述のエラストマ組成物を適宜用途に応じて成形してなるものである。たとえば、該エラストマ組成物で成形してなるインソールや、かかと用の衝撃吸収体、マメタコが生じた箇所の皮膚に直接当てる衝撃緩和材など、適宜成形することができる。
【００５３】
以下、実施例を挙げて本発明をより詳細に説明するが、本発明はこれらに限定されるものではない。
【実施例１】
【００５４】
＜実施例１〜実施例４、比較例１、比較例２＞
（１）試験片の作製
表１および表２に示すように、オレフィン系エラストマとしてのＰＥ（ポリエチレン）共重合体１００質量部に対して、パラフィン系オイル５０質量部とＡｇ系抗菌剤とを混合し、混練し成形することによって、縦４ｃｍ、横４ｃｍ、厚み５ｍｍの試験片を得た。
【００５５】
【表１】
2009138072.tif 000002
【００５６】
【表２】
2009138072.tif 000003
【００５７】
ここで、具体的には、
オレフィン系エラストマ：ポリエチレン共重合体（（株）コスモ計器製）
パラフィン系オイル：ダフニーオイルＣＰ（出光興産（株）製）
Ａｇ系抗菌剤：ゼオミック（株式会社シナネンゼオミック製）
を用いた。
【００５８】
（２）硬度測定
表１および表２におけるデュロメータＡ硬度は、ＪＩＳ  Ｋ  ６２５３に準拠して、デュロメータＡＳＫＥＲ  ＬＡ−１  ＤＤ３−Ａで測定した値を採用した。
【００５９】
（３）抗菌性能測定
表１に示す内容は、実施例１、実施例２および比較例１の試験片についてＪＩＳ  Ｚ  ２８０１（フィルム密着法）に準拠して測定したものである。表中大腸菌および黄色ブドウ球菌の接種直後の菌体数と接種後３５℃で２４時間インキュベートした後の菌体数とを記載している。また、表２に示す内容は、実施例３および比較例２の試験片についてＪＩＳ  Ｚ  ２８０１（フィルム密着法）に準拠して３回測定し、平均したものである。表中大腸菌および黄色ブドウ球菌の接種直後の菌体数と接種後３５℃で２４時間インキュベートした後の菌体数とを記載している。
【００６０】
（４）結果検討
表１に示されるように、実施例１〜２においては、衝撃性を吸収できる硬度を保ちながら、高い抗菌性能を示すことがわかった。比較例１においては、Ａｇ抗菌剤を含まないために、抗菌性能を示すことがなかった。そして、比較例２においては、Ａｇ抗菌剤を少量含み、大腸菌に対しては菌体数の減少はあるが、黄色ブドウ球菌に対してはあまり抗菌性能が確認されなかった。
【００６１】
つまり、実施例１〜実施例３においては、大腸菌および黄色ブドウ球菌いずれも接種直後の菌体数から比較すると２４時間インキュベートした後の菌体数が減少していることを確認した。これにより、本発明にかかるエラストマ組成物は、悪臭等の原因となる菌体の増殖を抑制するはたらきがあることが実証された。
【００６２】
＜実施例４〜実施例６、比較例３、比較例４＞
表３の組成に示すように、マイクロカプセル１（抗真菌剤内包）を１質量部含有させたほかは、実施例１〜実施例３と同様にして試験片を得た。また、硬度測定も上述の方法と同様に行なった。表中の抗菌性能の○は、上述の実施例１〜３と同様に行ない、接種直後から２４時間後の大腸菌および黄色ブドウ球菌の菌体数が減少したものを示すものとした。表中の抗真菌性能の○は、接種直後から白癬菌の菌体数が減少したものを示すものとした。
【００６３】
【表３】
2009138072.tif 000004
【００６４】
ここで、具体的にはマイクロカプセル１（抗真菌剤内包）には、マイクロカプセル（鈴木油脂工業（株）製）１００質量部に対して、ヒノキチオール（サノフロール社製）４０質量部を内包させたものを用いた。
【００６５】
表３に示されるように、実施例４〜実施例７においては、実施例１〜実施例３と同様に高い抗菌性能を示した。また、上述のマイクロカプセル１（抗真菌剤内包）を含むことによって、高い抗真菌性能も示した。ここで、比較例４と実施例４〜実施例６とを対比すると、比較例４においては、マイクロカプセル１（抗真菌剤内包）を含むにもかかわらず、抗真菌性能を示さなかった。これは、本発明のエラストマ組成物において、適切なＡｇ系抗菌剤と該マイクロカプセル１（抗真菌剤内包）とを双方含むことによって、相乗効果を生み出し、高い抗菌性能と抗真菌性能とを示すことがわかった。
【００６６】
＜実施例７〜実施例９、比較例５、比較例６＞
表４の組成に示すように、マイクロカプセル２（精油内包）を１質量部含有させたほかは、実施例１〜実施例３と同様にして試験片を得た。また、硬度測定も上述の方法と同様に行なった。表中の保湿性能については、試験片を肌に装着した後の外観評価であり、装着前に比べてしっとりとした肌となったものを○とした。
【００６７】
【表４】
2009138072.tif 000005
【００６８】
ここで、具体的にはマイクロカプセル２（精油内包）には、マイクロカプセル（鈴木油脂工業（株）製）１００質量部に対して、ゼラニウム  ティートリー（サノフロール社製）４０質量部を内包させたものを用いた。
【００６９】
表４に示されるように、実施例７〜実施例９においては、実施例１〜実施例３と同様に高い抗菌性能を示した。また、上述のマイクロカプセル２（精油内包）を含むことによって、高い保湿性能も示した。
【００７０】
＜実施例１０〜実施例１２、比較例７、比較例８＞
表５の組成に示すように、マイクロカプセル１（抗真菌剤内包）およびマイクロカプセル２（精油内包）をそれぞれ１質量部含有させたほかは、実施例１〜実施例３と同様にして試験片を得た。また、硬度測定も上述の方法と同様に行なった。表中の抗真菌性能、保湿性能における○については、上述の方法で検討した結果である。
【００７１】
【表５】
2009138072.tif 000006
【００７２】
表５に示されるように、実施例１０〜実施例１２においては、高い抗菌性能、保湿性能および抗真菌性能を示した。
【００７３】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００７４】
本発明によると、物理的衝撃を吸収するための適度な弾力性と、成形性とを有し、なおかつ高い抗菌性を有する、人体への悪影響が少ないエラストマ組成物およびエラストマ組成物を成形してなる足回り用衝撃吸収体を提供することができる。